(57)【要約】  シボを有する樹脂成形品において、艶の生じ方を制御することで質感を向上させ、かつ樹脂成形品を成形シボが設けられた面に白ボケの発現されることが抑制しうる樹脂成形用型を提供する。  本願の樹脂成形用型１０は、シボを有する樹脂成形品を成形するための樹脂成形用型である。樹脂成形用型１０は、成形型１２と、成形型１２の内側の型面に形成される緩衝層１６とを含む。緩衝層１６は熱硬化性樹脂と略球状の微粒子１８との混合物で形成される。微粒子１８は、かさ比重が０．４ｇ／ｍｌ以上０．９ｇ／ｍｌ以下であり、緩衝層１６の表面において、微粒子１８に基づく複数の略球状の光沢調整用凸部２０が形成される。
2017018006.tif 000002
【特許請求の範囲】
【請求項１】
シボを有する樹脂成形品を成形するための樹脂成形用型であって、
前記樹脂成形用型は、
成形型と、前記成形型の型面に形成される緩衝層とを含み、
前記緩衝層は熱硬化性樹脂と略球状の微粒子との混合物で形成され、
前記微粒子は、かさ比重が０．４ｇ／ｍｌ以上０．９ｇ／ｍｌ以下であり、
前記緩衝層の表面において、前記微粒子に基づく複数の略球状の光沢調整用凸部が形成されることを特徴とする、樹脂成形用型。
【請求項２】
前記微粒子の粒径は、１．０μｍ以上１５μｍ以下であることを特徴とする、請求項１に記載の樹脂成形用型。
【請求項３】
前記緩衝層の厚みは１．０μｍ以上２０μｍ以下であり、かつ前記微粒子の粒径以上であることを特徴とする、請求項１または請求項２に記載の樹脂成形用型。
【発明の詳細な説明】
【技術分野】
【０００１】
本発明は、樹脂成形用型に関し、特に、シボが設けられた面における外観不良の発生の抑制された樹脂成形品を成形するための樹脂成形用型に関する。
【背景技術】
【０００２】
従来、たとえば、自動車の内装部品としての樹脂成形品、特に、窓回りに配置されるインストルメント・パネルやガーニッシュ等には、高級感が求められ、また、艶を落として窓映りを防止しうる樹脂成形品が望まれている。このような樹脂成形品は、シボ加工と呼ばれる表面加工を成形型に施し、該成形型を用いて成形される。これにより、樹脂成形品の表面には、シボと呼ばれる微小な凹凸模様が設けられる。そうすると、シボが設けられた面は、艶が落とされ（すなわち、グロス値が低下し）、その表面に微妙な陰影や手触りが付与される。【０００３】
上述したようなシボを得るために、エッチング加工による梨地シボやサンドブラスト加工によって、シボ加工された成形型の内側面をさらに荒らすことにより、グロス値を低下させる処理を行っていた（たとえば、特許文献１を参照）。
【先行技術文献】
【特許文献】
【０００４】
【特許文献１】特開平１１−３２０６２７号公報
【非特許文献】
【０００５】
【非特許文献１】横井秀俊，増田範通、「シボ面における転写ムラ生成機構の解析」（第２３回プラスチック成形加工学会年次大会講演予稿集、第１３１頁−第１３２頁、２０１２年）
【発明の概要】
【発明が解決しようとする課題】
【０００６】
しかしながら、サンドブラストにより、シボ加工された成形型の内側面を荒らす処理を行った場合、ガラスビーズを打ち付ける領域にムラが生じたり、成形型の内側面が切り立った状態となったりする。そのため、樹脂成形品が冷えることにより収縮し、成形型から樹脂成形品を抜く際の、引き抜き方向に対する成形型の内側面における出っ張りに起因する傷（以下、かじりという）、また、樹脂成形品に対する引っ張りあるいは擦れによる傷が生じ、樹脂成形品の表面に対して、全面的に安定して艶を落とすことが困難であった。【０００７】
さらに、近年、上述したようなシボが設けられた一部の樹脂成形品において、シボを設けた面をある特定の方向から見ると白くぼやけて見える、いわゆる「白ボケ」（あるいは、転写ムラ）と呼ばれる外観不良が現れる場合があることが明らかとなってきた（たとえば、非特許文献１）。このような「白ボケ」は、たとえば、シボの転写形状が部分的に傾斜しており、傾斜方向から照射されると輝度が高くなることで発現すると言われているが、この「白ボケ」を抑制するための手段は、未だ明確には確立されていないのが現状である。【０００８】
それゆえに、この発明の主たる目的は、シボを有する樹脂成形品において、艶の生じ方を制御することで質感を向上させ、かつ樹脂成形品を成形シボが設けられた面に白ボケの発現されることが抑制しうる樹脂成形用型を提供することである。
【課題を解決するための手段】
【０００９】
この発明に係る樹脂成形用型は、シボを有する樹脂成形品を成形するための樹脂成形用型であって、樹脂成形用型は、成形型と、成形型の型面に形成される緩衝層とを含み、緩衝層は熱硬化性樹脂と略球状の微粒子との混合物で形成され、微粒子は、かさ比重が０．４ｇ／ｍｌ以上０．９ｇ／ｍｌ以下であり、緩衝層の表面において、微粒子に基づく複数の略球状の光沢調整用凸部が形成されることを特徴とする、樹脂成形用型である。
また、この発明に係る樹脂成形用型では、微粒子の粒径が、１．０μｍ以上１５μｍ以下であることが好ましい。
さらに、この発明に係る緩衝層の厚みが１．０μｍ以上２０μｍ以下であり、かつ微粒子の粒径以上であることが好ましい。【００１０】
この発明に係る樹脂成形用型によれば、樹脂成形用型の緩衝層の表面において、略球状の光沢調整用凸部が形成されることから、成形型の型面が切り立った状態が生じ難い。したがって、この樹脂成形用型を用いて射出成形することにより樹脂成形品を成形すると、樹脂成形品のシボ形成面に形成される凹部が略球状に形成されるため、樹脂成形品が冷却時に収縮しても、樹脂成形用型から抜くときのかじりに基づく、引っ張りあるいは擦れによる樹脂成形品の表面に生ずる傷の発生を回避することができることから、艶の落とされた樹脂成形品を得ることができ、さらに、シボ形成面に白ボケの発現されることが抑制された樹脂成形品を得ることができる。
また、この樹脂成形用型を用いて成形された樹脂成形品の表面に光が入射すると、入射光が、樹脂成形品の略球状の凹部の内表面に反射して、いろいろな方向に反射する拡散光となる。入射光は、乱反射するので、観察者の目に届く反射光は少なくなる。樹脂成形品の表面には、深さの異なる略球状の凹部が多数形成されるため、樹脂成形品全体の光沢（グロス値）が低下する。
このように、本発明に係る樹脂成形用型を用いて成形された樹脂成形品の表面は、艶のない表面性状を示すことから、当該樹脂成形品につき、さらに、塗装を行う必要がなく、艶が落とされることで質感の向上した所望の樹脂成形品を得ることができる。
また、緩衝層に含有される微粒子の粒径が１．０μｍ以上１５μｍ以下である場合、シボ加工により形成される凹部が埋められることがないため、樹脂成形品のシボ模様の形状を維持しつつ、かじり等の発生を回避しうる。
さらに、緩衝層の厚みが、１．０μｍ以上２０μｍ以下であり、かつ微粒子の粒径以上である場合、緩衝層の表面における、微粒子に基づく複数の略球状の光沢調整用凸部の形状を確実に維持することができる。
【発明の効果】
【００１１】
この発明によれば、シボを有する樹脂成形品において、艶の生じ方を制御することで質感を向上させ、かつ樹脂成形品を成形シボが設けられた面に白ボケの発現されることが抑制しうる樹脂成形用型を提供することができる。【００１２】
この発明の上述の目的、その他の目的、特徴および利点は、図面を参照して行う以下の発明を実施するための形態の説明から一層明らかとなろう。
【図面の簡単な説明】
【００１３】
【図１】この発明の樹脂成形用型の一例を示す断面図解図である。
【図２】図１に示す樹脂成形用型の緩衝層の部分を拡大した拡大断面図である。
【図３】この発明に係る樹脂成形用型を用いて射出成形された樹脂成形品を抜いた状態を示す断面図解図である。
【図４】実験に用いた樹脂成形品のテスト板の外観を示し、（ａ）は正面図であり、（ｂ）は側面図を示す。
【図５】実験に用いた樹脂成形品の白ボケの発生の有無を確認するために行った実験状態を示した模式図である。
【図６】ビーズ状のブラストを打ちつけることによって、艶を抑えるとした成形型を用いて射出成形された樹脂成形品を抜いた状態を示す断面図解図である。
【発明を実施するための形態】
【００１４】
１．樹脂成形用型
図１は、この発明の樹脂成形用型の一例を示す断面図解図であり、図２は、図１に示す樹脂成形用型の緩衝層の部分を拡大した拡大断面図である。図３は、この発明に係る樹脂成形用型を用いて射出成形された樹脂成形品を抜いた状態を示す断面図解図である。
【００１５】
樹脂成形用型１０は、成形型１２を含む。
【００１６】
成形型１２は、少なくとも１５０℃に加熱可能な素材が使用可能であり、たとえば、鉄鋼材料、アルミニウム、ＺＡＳなどの金属材料や合成樹脂材料を用いて形成される。成形型１２の型面１２ａは、たとえば、エッチングによりシボ加工が施され、その結果、シボ成形用凸部１４ａとシボ成形用凹部１４ｂとが形成されている。このシボ加工によるシボ成形用凸部１４ａとシボ成形用凹部１４ｂとの最大高さＴは、１０μｍ以上であることが好ましい。１０μｍ未満であると、後述する緩衝層１６によりシボ成形用凹部１４ｂの部分が埋められてしまうからである。
【００１７】
また、成形型１２には射出成形のための抜き勾配が設けられている。この抜き勾配は、シボ加工によるシボ成形用凸部１４ａとシボ成形用凹部１４ｂとの最大高さＴとの関係で規定されており、たとえば、シボ成形用凸部１４ａとシボ成形用凹部１４ｂとの最大高さＴが１０μｍの場合、約１度で設定される。
【００１８】
シボ加工は、皮シボ、幾何学シボ、梨地シボ等の凹凸形状模様を施す加工である。シボは、皮シボ模様、肌理模様や木目模様、梨地模様、葉脈模様、鱗模様、大理石模様、ヘアライン、幾何学模様、研磨模様、塗装模様などが含まれる。
なお、このシボ加工は、エッチング以外の方法により凹凸状の模様が施されてもよく、たとえば、彫刻や機械加工または研磨目により施されてもよい。また、シボ加工は、成形型１２の型面１２ａにおいて部分的に凹凸状の模様を施すようにしてよい。この場合は、シボ加工が施されていない成形型１２の型面１２ａは、鏡面となる。
【００１９】
樹脂成形用型１０は、成形型１２の型面１２ａの全面に形成される、緩衝層１６を含む。なお、緩衝層１６は、成形型１２の型面１２ａの一部にのみ形成されていてもよい。
【００２０】
緩衝層１６は、少なくとも熱硬化性樹脂と微粒子１８とを含む。緩衝層１６は、１．０μｍ以上２０μｍ以下の範囲の厚みとなるように形成されることが好ましい。また、緩衝層１６の厚みは、微粒子１８の粒径以上の厚みであることが好ましい。さらに、緩衝層１６の厚みは、少なくとも、シボ加工によるシボ成形用凸部１４ａとシボ成形用凹部１４ｂとの最大高さＴよりも小さい。緩衝層１６の厚みがシボ加工によるシボ成形用凸部１４ａとシボ成形用凹部１４ｂとの最大高さＴより大きいと、樹脂成形品に、シボ加工を施せなくなるためである。このような緩衝層１６は、コア型およびキャビティ型の両方に形成されてもよいし、キャビティ型にのみ緩衝層１４を形成してもよい。
【００２１】
なお、緩衝層１６の厚みは、たとえば、電磁・過電流式膜厚計（サンコウ電子社製，型番：ＳＷＴ−９１００）によって計測することができる。
【００２２】
緩衝層１６に用いられる熱硬化性樹脂としては、耐熱性、離形性、成形型１２の型面１２ａとの接着性、耐摩耗性等が要求される。耐熱性としては、１００℃未満の温度で溶融しないものが望ましく、熱硬化性樹脂の硬化温度が、成形型１２の耐熱温度に合わせて設定される。たとえば、アルミニウムやＺＡＳなどの融点の低い材料で形成された成形型１２に緩衝層１６を形成する場合には、型材料の耐熱温度に合わせて、１００℃以上１５０℃以下の温度範囲で硬化する熱硬化性樹脂が用いられる。耐摩耗性としては、射出成形時の樹脂の溶融物の流れに対し、耐性が充分にあるものが望ましい。たとえば、合成樹脂による成形、たとえば、射出成形に際し、１０００ショット以上の成形に耐え得るものが望ましい。樹脂成形品の成形にあたっては、同一の成形型１２で数多くの樹脂成形品を成形するためである。
【００２３】
また、上述したような緩衝層１６対する要求を満たすために、緩衝層１６に用いられる熱硬化性樹脂は、断熱性が高い材料が用いられる。たとえば、緩衝層１６に用いられる熱硬化性樹脂としては、熱伝導率が、０．１０Ｗ／ｍ・Ｋ以上０．９９Ｗ／ｍ・Ｋ以下の熱硬化型樹脂が用いられる。
【００２４】
緩衝層１６に用いられる熱硬化性樹脂としては、フェノール樹脂、アルキド樹脂、メラミン尿素樹脂、エポキシ樹脂、ポリウレタン樹脂、シリコーン樹脂、塩化ゴム系樹脂、酢酸ビニル樹脂、アクリル樹脂、塩化ビニル樹脂、フッ素樹脂、セルロース、ポリスチレン樹脂等が用いられ、単体および共重合体のいずれも用いることができる。
【００２５】
緩衝層１６に含有される微粒子１８は、柔軟性を有するウレタンあるいはアクリルの粉粒体が用いられる。微粒子１８は、緩衝層１６の表層近傍に集中して存在する。微粒子１８は、緩衝層１６に含有される熱硬化性樹脂に対して、比重の軽いものが用いられる。微粒子１８は、かさ比重が０．４ｇ／ｍｌ以上０．９ｇ／ｍｌ以下である。かさ比重が０．４ｇ／ｍｌよりも小さいと取り扱いが困難になる。また、かさ比重が０．９ｇ／ｍｌよりも大きいと、微粒子１８が、緩衝層１６の表層近傍に存在し難くなる。そして、微粒子１８は、真比重が１．０ｇ／ｃｍ3以上１．３ｇ／ｃｍ3以下であってもよい。真比重が１．０ｇ／ｃｍ3よりも小さいと取り扱いが困難になる。また真比重が１．３ｇ／ｃｍ3よりも大きいと、微粒子１８が、緩衝層１６の表層近傍に存在し難くなる。
また、微粒子１８の材料は、緩衝層１６に用いられる熱硬化性樹脂よりも高い耐熱性を有する。さらに、微粒子１８の材料は、緩衝層１６に用いられる熱硬化性樹脂に対する耐溶剤性を有する。
【００２６】
また、微粒子１８は略球状であり、その粒径は、たとえば、１．０μｍ以上１５μｍ以下の範囲の大きさである。緩衝層１６の厚みが１．０μｍ以上であるためである。また、微粒子１８の粒径は、均一でなくランダムでもよい。さらに、微粒子１８は、弾力性を有することが好ましい。なお、微粒子１８の粒径は、シボ加工によるシボ成形用凸部１４ａとシボ成形用凹部１４ｂとの最大高さＴよりも小さいため、樹脂成形品に施されるシボ加工の形状に影響を与えない。
【００２７】
このような微粒子１８を用いることにより、緩衝層１６の表面付近（上層側）には微粒子１８が集中的に存在するため、図２に示すように、緩衝層１６の表面には、この微粒子１８に基づく複数の略球状の光沢調整用凸部２０が形成される。この複数の光沢調整用凸部２０における緩衝層１６の表面からの突出高さｔ１は、光沢調整用凸部２０それぞれにより異なる大きさである。また、複数の略球状の光沢調整用凸部２０のうちの一部は、微粒子１８が、緩衝層１６の表面から露出することにより形成されてもよい。また、緩衝層１６の表面には、光沢調整用凸部２０の形成されない領域において、平面維持部２２が形成される。平面維持部２２は、樹脂成形品の成形面において、略平面を形成する。一方、緩衝層１６における下層側は、微粒子１８の存在数が少ない。
【００２８】
なお、微粒子１８の粒径は、たとえば、マイクロスコープによる拡大観察により測定することができる。
【００２９】
２．樹脂成形用型の製造方法
次に、本発明にかかる樹脂成形用型の製造方法について説明する。
【００３０】
まず、シボ加工が施された成形型１２が準備される。このシボ加工により、成形型１２の型面１２ａには、シボ成形用凸部１４ａとシボ成形用凹部１４ｂとが形成されている。
成形型１２の母材は、少なくとも１５０℃に加熱可能な素材が使用可能であり、たとえば、鉄鋼材料、アルミニウム、ＺＡＳなどの金属材料や合成樹脂材料を用いることができる。
【００３１】
また、成形型１２の型面１２ａには、必要に応じて、皮シボ、幾何学シボ、梨地シボ等の凹凸形状模様のシボ加工が施される。シボ模様は、皮シボ模様、肌理模様や木目模様、梨地模様、葉脈模様、鱗模様、大理石模様、ヘアライン、幾何学模様、研磨模様、塗装模様などから選択される。
【００３２】
そして、後の工程において緩衝層１６を形成するために、成形型１２の型面１２ａが脱脂・洗浄される。
【００３３】
次に、緩衝層１６が成形型１２の型面１２ａに形成される。
まず、緩衝層１６を形成するために、熱硬化性樹脂および微粒子１８が準備される。そして、準備された熱硬化性樹脂および微粒子１８を溶剤に分散した混合溶液が準備される。
【００３４】
緩衝層１６の形成に用いられる熱硬化性樹脂としては、フェノール樹脂、アルキド樹脂、メラミン尿素樹脂、エポキシ樹脂、ポリウレタン樹脂、シリコーン樹脂、塩化ゴム系樹脂、酢酸ビニル樹脂、アクリル樹脂、塩化ビニル樹脂、フッ素樹脂、セルロース、ポリスチレン樹脂等が用いられ、単体および共重合体のいずれも用いることができる。
【００３５】
緩衝層１６に含有される微粒子１８は、柔軟性を有するウレタンあるいはアクリルの粉粒体が用いられる。微粒子１８は、緩衝層１６に含有される熱硬化性樹脂に対して、比重が軽いものが用いられる。微粒子１８は、かさ比重が０．４ｇ／ｍｌ以上０．９ｇ／ｍｌ以下である。そして、微粒子１８は、真比重が１．０ｇ／ｃｍ3以上１．３ｇ／ｃｍ3以下であってもよい。また、微粒子１８の材料は、緩衝層１６に用いられる熱硬化性樹脂よりも高い耐熱性を有する。さらに、微粒子１８の材料は、緩衝層１６に用いられる熱硬化性樹脂に対する耐溶剤性を有する。
【００３６】
また、微粒子１８の粒径は、たとえば、１．０μｍ以上１５μｍ以下であり、成形型１２に形成されるこのシボ加工によるシボ成形用凸部１４ａとシボ成形用凹部１４ｂとの最大高さよりも小さい粒径の微粒子１８が選択される。また、微粒子１８は略球状であり、その粒径は、均一でなくランダムでもよい。さらに、微粒子１８は、弾力性を有することが好ましい。
【００３７】
緩衝層１６の形成に用いられる溶剤としては、プロピレングリコールモノメチルエーテルアセテート、プロピレングリコールモノメチルエーテル、酢酸ｎ−ブチル、ｎ−ブチルアルコール、メチルアルコール、エチレングリコールモノメチルエーテルアセテートを用いることができる。
【００３８】
続いて、緩衝層１６を形成するために、準備された混合物は、１．０μｍ以上２０μｍ以下の厚みとなるように、たとえば、吹き付け法により、成形型１２の型面１２ａに塗工される。
【００３９】
緩衝層１６を形成するための混合溶液の吹き付け条件としては、たとえば、塗布圧力（空気圧）が０．２５ＭＰａ、スプレーガンの口径が０．８ｍｍ、塗布距離が１５ｃｍ以上４０ｃｍ以下の範囲である。そして、コーティングするための成形型１２の型面１２ａに対してできるだけ鉛直から吹き付けるようにする。緩衝層１６が、成形型１２の型面１２ａに均一にコーティングされるように形成させるためである。塗布する場所は、たとえば、塗装ルームである。
【００４０】
なお、また、緩衝層１６の形成を、成形型１２の型面１２ａの全体面だけでなく、部分的に緩衝層１６を形成してもよい。
【００４１】
その後、混合溶液が塗工された成形型１２を、焼成温度を１００℃以上１５０℃以下とし、２時間以上５時間以下で焼成することにより、成形型１２の型面１２ａに緩衝層１６が形成されて、樹脂成形用型１０が得られる。
【００４２】
３．樹脂成形品
この樹脂成形用型１０を用いて、加熱溶融された熱可塑性樹脂で射出成形を行う。本樹脂成形用型１０を用いて成形される熱可塑性樹脂の材料は、たとえば、ポリプロピレン（ＰＰ）、アクリロニトリル、ブタジエン、スチレンの共重合合成樹脂であるＡＢＳ樹脂、ポリ塩化ビニル（ＰＶＣ）等を用いることができる。また、樹脂成形品の厚みは、特に制限はなく、任意の厚みに成形することができる。
【００４３】
この樹脂成形用型１０を用いて成形される樹脂成形品１００の表面には、図３に示すように、複数の略球状の凹部１１０が複数形成される。この複数の略球状の凹部１１０の内表面の深さは、略球状の凹部１１０それぞれにより異なる。
【００４４】
従来の樹脂成形用型１を用いて、シボの形成された樹脂成形品を成形する際には、その樹脂成形品の表面の艶を落とすために、成形型２の型面に対して、ガラスビーズや砂等を打ち付けることによって、図６に示すように、成形型の表面に微細な凹凸面３を形成した樹脂成形用型１を用いて成形していた。この場合、ガラスビーズや砂等を打ち付ける領域にムラが生じたり、成形型２の型面が切り立った状態が生じたりしていた。このような表面を有する成形型２を用いて樹脂成形品４を成形すると、この樹脂成形品４の冷却時の収縮によって、成形型１から樹脂成形品４を抜く際に、樹脂成形品４にかじりや引っ張りあるいは擦れによる傷が生じ易かった。そのため、この傷により、樹脂成形品４の表面に対して、全面的に安定して艶を落とすことが困難であり、また、白ボケの発生する原因ともなっていた。
この樹脂成形用型１０によれば、樹脂成形用型１０から樹脂成形品１００を抜く際に、シボを有する樹脂成形品１００に対して、かじりや引っ張りあるいは擦れによる傷が生ずるのを回避することができ、シボが設けられた面に白ボケの発現されることが抑制された樹脂成形品１００が得られる。すなわち、図３に示すように、緩衝層１６の表面において略球状の光沢調整用凸部２０が形成されることから、成形型１２の型面１２ａにおいて切り立った状態が生じ難い。
したがって、この樹脂成形用型１０を用いて射出成形することにより樹脂成形品１００を成形すると、樹脂成形品１００のシボ形成面に形成される凹部１１０が略球状に形成されるため、樹脂成形品１００が冷却時に収縮しても、樹脂成形品１００を樹脂成形用型１０から抜くときのかじりに基づく、引っ張りあるいは擦れによる樹脂成形品１００の表面に生ずる傷の発生を回避することができることから、艶の落とされた樹脂成形品１００を得ることができ、さらに、シボ形成面に白ボケの発現されることが抑制された樹脂成形品１００を得ることができる。
【００４５】
また、この樹脂成形用型１０を用いて成形された樹脂成形品１００の表面に光が入射すると、入射光が、樹脂成形品１００の略球状の凹部１１０の内表面に反射して、いろいろな方向に反射する拡散光となる。入射光は、乱反射するので、観察者の目に届く反射光は少なくなる。樹脂成形品１００の表面には、深さの異なる略球状の凹部１１０が多数形成されるため、樹脂成形品１００全体の光沢（グロス値）が低下する。
このように、本実施の形態に係る樹脂成形用型１０を用いて成形された樹脂成形品１００の表面は、艶のない表面性状を示すことから、当該樹脂成形品につき、さらに、塗装を行う必要がなく、艶が落とされることで質感の向上した所望の樹脂成形品１００を得ることができる。
【００４６】
また、この樹脂成形用型１０によれば、緩衝層１６に含有される微粒子１８の粒径が１．０μｍ以上１５μｍ以下であるので、シボ加工により形成されるシボ成形用凹部１４ｂが埋められることがないため、樹脂成形品１００のシボ模様の形状を維持しつつ、かじり等の発生を回避しうる。
【００４７】
さらに、この樹脂成形用型１０によれば、緩衝層１６の厚みが、１．０μｍ以上２０μｍ以下であり、かつ微粒子１８の粒径以上であるので、緩衝層１６の表面における、微粒子１８に基づく複数の略球状の光沢調整用凸部の形状を確実に維持することができる。
【００４８】
（実験例）
実施例として成形型１２に緩衝層１６を形成した樹脂成形用型のテスト板と比較例として成形型に緩衝層を形成しない樹脂成形用型のテスト板とを準備し、それぞれの樹脂成形用型のテスト板およびそれらの樹脂成形用型で成形された樹脂成形品のテスト板を評価する実験を行った。評価は、樹脂成形用型のテスト板の型面および樹脂成形品のテスト板のシボ形成面のグロス値を計測することにより行った。さらに、樹脂成形品のテスト板のシボ形成面における白ボケの発生の有無を確認することにより評価を行った。
【００４９】
１．樹脂成形用型
（実施例）
実施例１ないし実施例７の成形型のテスト板の母材は、すべて機械構造用炭素鋼（Ｓ５０Ｃ）とした。また、実施例１ないし実施例７の樹脂成形用型のテスト板の大きさは、縦２２０ｍｍ、横３２０ｍｍ、厚さ１０ｍｍである。
また、実施例１ないし実施例７では、従来の方法により、それぞれ異なる模様のシボ加工を施した。なお、実施例１ないし実施例７において、このシボ加工によるシボ成形用凸部とシボ成形用凹部との最大高さＴは、５０μｍ以上とした。そして、実施例１ないし実施例７の成形型のテスト板における型面には、緩衝層を形成した。これらの緩衝層に含有される樹脂は、アクリル樹脂とし、微粒子は、かさ比重が０．４ｇ／ｍｌ以上０．９ｇ／ｍｌ以下のウレタンの微粒子とした。また、微粒子の粒径は、１．０μｍ以上１２μｍ以下の微粒子とした。また、実施例１ないし実施例７の成形型のテスト板における型面に形成される緩衝層の厚みは、１．０μｍ以上２０μｍ以下の範囲内とした。
実施例１ないし実施例７において、緩衝層を形成するための混合溶液の吹き付け条件は次の通りとした。
・塗布圧力（空気圧）：０．２５ＭＰａ
・スプレーガンの口径：０．８ｍｍ
・塗布距離：３０ｍｍ以上４０ｍｍ以下
・塗布向き：成形型の型面に対してできるだけ鉛直
・塗布場所：塗装ルーム
・塗布厚み：１８μｍ
【００５０】
（比較例）
比較例１の成形型のテスト板は、実施例１の成形型に施されたシボ加工と同じ、サンドブラストおよびガラスビーズによる表面加工を含む一連のシボ加工が施されており、かつ、緩衝層が形成されていないテスト板である。以下同様に、比較例２ないし比較例７の成形型のテスト板は、実施例２ないし実施例７のそれぞれに施されたシボ加工と同様の、サンドブラストおよびガラスビーズによる表面加工を含む一連のシボ加工が施されており、かつ、緩衝層が形成されていないテスト板である。また、比較例１ないし比較例７の成形型の母材も、すべて機械構造用炭素鋼（Ｓ５０Ｃ）とした。比較例１ないし比較例７のテスト板の大きさも、実施例１ないし実施例７のテスト板の大きさと同一とした。
【００５１】
２．樹脂成形品
図４は、実験に用いた樹脂成形品のテスト板の外観を示し、（ａ）は正面図であり、（ｂ）は側面図を示す。
実施例１ないし実施例７および比較例１ないし比較例７の樹脂成形品の成形のための射出成形は、既存の射出成形方法で行った。また、実施例１ないし実施例７および比較例１ないし比較例７の樹脂成形品の材料は、すべてポリプロピレン（ＰＰ）とした。また、実施例１ないし実施例７および比較例１ないし比較例７の樹脂成形品の大きさは、縦２００ｍｍ、横３００ｍｍ、厚み約３ｍｍとした。
【００５２】
（計測方法）
成形型１２のテスト板の型面１２ａのグロス値（Ｇｓ（６０°）の光沢度）は、コニカミノルタ社製光沢計（商品名：ＵＮＩ  ＧＬＯＳＳ  ＧＭ−６０）を用いて計測した。Ｇｓ（６０°）は、測定角６０度の鏡面光沢（度）を意味する。
鏡面光沢度は、ＪＩＳ  Ｚ８７４１−１９９７「鏡面光沢度−測定方法」に規定された測定方法に準じて、下記の方法で測定した。すなわち、前記規格に準拠する鏡面光沢度測定装置を用いて入射角＝６０°の条件で、表面の反射率を測定した。次に、この測定値を、基準面の光沢度を１００としたときの百分率数に換算して鏡面光沢度として表わした。基準面としては、前記規格に規定された、屈折率が可視波長範囲全域にわたって一定値１．５６７である黒色ガラス基準面を用い、入射角＝６０°のときは、鏡面反射率１０％を光沢度１００と規定した。測定を行うと前記の換算を自動的に行って、鏡面光沢度を出力する機能を有する鏡面光沢測定装置であるコニカミノルタ社製光沢計（商品名：ＵＮＩ  ＧＬＯＳＳ  ＧＭ−６０）を用いて、入射角＝６０°の条件で、テスト板表面各部をＮ＝５で測定し、その平均値を各テスト板表面の鏡面光沢度とした。なお、グロス値（光沢度）が低いほど、艶が落ちた状態であることを意味している。
【００５３】
また、樹脂成形品にかかるテスト板の表面のグロス値（Ｇｓ（６０°）の光沢度）も、成形型のテスト板の型面のグロス値の計測方法と同様の方法とし、コニカミノルタ社製光沢計（商品名：ＵＮＩ  ＧＬＯＳＳ  ＧＭ−６０）を用いて、ＪＩＳ  Ｚ  ８７４１に従いを計測した。
【００５４】
表１は、実施例１ないし実施例７の評価結果を示す。
また、表２は、比較例１ないし比較例７の評価結果を示す。
【００５５】
【表１】
2017018006.tif 000003
【００５６】
【表２】
2017018006.tif 000004
【００５７】
成形型のシボ加工された型面におけるグロス値の平均値に着目すると、実施例１ないし実施例７では、１．４から１．７の範囲であり、比較例１ないし比較例７では、５．０から１１．０であることから、緩衝層を成形型の型面に形成することで、艶が大きく落ちることが確認された。
また、樹脂成形品のシボ形成面におけるグロス値の平均値に着目すると、実施例１ないし実施例７では、１．４から２．０の範囲であり、比較例１ないし比較例７では、２．３から４．３であることから、緩衝層を成形型の型面に形成した樹脂成形用型を用いて射出成形された樹脂成形品の方が、艶が大きく落ちることが確認された。
【００５８】
続いて、樹脂成形品のテスト板のシボ形成面における白ボケの発生の有無を確認した。
白ボケの発生の有無の確認は、樹脂成形品のテスト板を所定の条件によりカメラで撮影し、それぞれ目視で確認した。樹脂成形品のテスト板のシボ成形面に対する撮影は、図５に示すような条件により行った。図５は、実験に用いた樹脂成形品の白ボケの発生の有無を確認するために行った実験状態を示した模式図である。すなわち、まず、テスト板２００を基準面から３０°傾けた。そして、太陽光Ｌをテスト板２００のグロス値を計測する面に照射させた状態で、カメラＣにより基準面に対して平行となる向きでテスト板２００を撮影した。
【００５９】
白ボケの発生の有無を確認した結果、実施例１ないし実施例７の樹脂成形品のテスト板におけるシボ形成面では、いずれも白ボケは発生しなかった。一方、比較例１ないし比較例７の樹脂成形品のテスト板におけるシボ形成面では、いずれも広い範囲で白ボケが発生しているのが確認された。
【００６０】
以上の評価結果より、成形型の型面に形成される緩衝層が、かさ比重が０．４ｇ／ｍｌ以上０．９ｇ／ｍｌ以下の微粒子を含有し、該微粒子に基づく複数の略球状の凸部が緩衝層の表面に形成されることで、樹脂成形品のシボ形成面において艶が落ちており、かつ白ボケの発生も抑制された樹脂成形品の得られることが確認された。
【符号の説明】
【００６１】
１０  樹脂成形用型
１２  成形型
１２ａ  型面
１４ａ  シボ成形用凸部
１４ｂ  シボ成形用凹部
１６  緩衝層
１８  微粒子
２０  光沢調整用凸部
２２  平面維持部
１００  樹脂成形品
１１０  凹部
Ｔ  シボ成形用凸部とシボ成形用凹部との最大高さ
ｔ１  光沢調整用凸部における緩衝層１６の表面からの突出高さ
Ｌ  太陽光
Ｃ  カメラ
【図１】
2017018006.tif 000005
【図２】
2017018006.tif 000006
【図３】
2017018006.tif 000007
【図４】
2017018006.tif 000008
【図５】
2017018006.tif 000009
【図６】
2017018006.tif 000010
【国際調査報告】
2017018006.tif 000011
2017018006.tif 000012
2017018006.tif 000013
2017018006.tif 000014